СПОСОБ ПОЛУЧЕНИЯ ВСПЕНЕННОГО МАТЕРИАЛА, ИСПОЛЬЗУЕМАЯ ПРИ ЭТОМ КОМПОЗИЦИЯ В ВИДЕ ЭМУЛЬСИИ И ВСПЕНЕННЫЙ МАТЕРИАЛ, КОТОРЫЙ МОЖЕТ БЫТЬ ПОЛУЧЕН УКАЗАННЫМ СПОСОБОМ

1. Способ получения вспененного материала, включающий стадии:
- приготовление композиции в виде эмульсии, содержащей:
A) образующий матрицу компонент, причем образованная матрица является твердой при комнатной температуре,
B) тензидный компонент и
2
C) эмульгированный в компоненте A) вспенивающий компонент, который содержит сверхкритический или близкий к критическому CO; и
2
- преобразование CO вспенивающего компонента C) в докритическое состояние посредством снижения давления;
отличающийся тем, что
2
2
вспенивающий компонент C), кроме того, содержит гидрофобный сокомпонент D), который является растворимым в сверхкритическом CO при давлении в ≥150 бар, является нерастворимым в докритическом CO при давлении в ≤40 бар и является нерастворимым в компоненте A) и, кроме того, сокомпонент D) находится в доле от ≥3 мас.% до ≤35 мас.% вспенивающего компонента.
2. Способ по п.1, в котором компонент A) содержит реакционноспособное в отношении полиизоцианатов соединение и полиизоцианат.
3. Способ по п.2, в котором соединение, реакционноспособное в отношении полиизоцианатов представляет собой полиол и полиол выбирают из группы, содержащей простые полиэфирполиолы, сложные полиэфирполиолы, поликарбонатполиолы, простые и сложные полиэфирполиолы, и/или полиакрилатполиолы и причем, кроме того, гидроксильное число полиола ≥100 мг КОН/г до ≤800 мг КОН/г и средняя гидроксильная функциональность полиолов составляет ≥2.
4. Способ по п.1, в котором компонент A) содержит акриламид, эпоксиды и/или фенол, меламин и/или мочевинный формальдегид.
5. Способ по п.1, в котором компонент A) содержит полистирол, поливинилхлорид, поливинилацетат, полиэтилентерефталат, полиметилметакрилат, термопластичный полиуретан, полипропилен, полиэтилен и/или сополимеры из стирола, бутадиена, акрилнитрила, метилметакрилата, винилацетата и/или смеси этих полимеров.
6. Способ по п.1, в котором тензидный компонент B) выбирают из группы, содержащей алкоксилированные алканолы, алкоксилированные алкилфенолы, алкоксилированные кислоты жирного ряда, сложные эфиры кислот жирного ряда, полиалкиленамины, алкилсульфаты, простые алкилполиэфиры, алкилполиглюкозиды, фосфатидилинозитолы, фторированные тензиды, тензиды, содержащие полисилоксановые группы и/или бис(2-этил-1-гексил)сульфосукцинат.
7. Способ по п.1, в котором сокомпонент D) выбирают из группы, содержащей алканы, алкены, ароматические соединения, сложные эфиры, простые эфиры, кетоны с от ≥7 до ≤20 C-атомами и/или линейные, разветвленные или циклические полисилоксаны с от ≥3 до ≤20 Si-атомами.
8. Способ по п.1, в котором приготавливают композицию в виде эмульсии при давлении от ≥50 бар до ≤200 бар и температуре от ≥20°C до ≤80°C.
2
9. Способ по п.1, в котором преобразование CO вспенивающего компонента C) в докритическое состояние происходит в закрытой форме, причем закрытая форма не является частью смесительной головки смесительной установки и устроена таким образом, что ее внутренний объем и/или преобладающее во внутренней части давление после введения смеси может изменяться посредством внешнего воздействия.
10. Способ по п.1, в котором в композиции в виде эмульсии компоненты имеют следующие доли, причем сумма весовых долей составляет ≤100 мас.%:
A) от ≥60 мас.% до ≤95 мас.% смеси реакционных полимеров из MDI и/или pMDI с полиолами, которые имеют среднее гидроксильное число в ≥250 мг КОН/г;
B) от ≥4 мас.% до ≤30 мас.% тензида, содержащего полисилоксановые группы;
2;
C) от ≥5 мас.% до ≤30 мас.% CO и
D) от ≥0,3 мас.% до ≤10 мас.% додекана.
11. Композиция в виде эмульсии, пригодная для получения вспененного материала, содержащая:
A) образующий матрицу компонент, причем образованная матрица является твердой при комнатной температуре,
B) тензидный компонент и
2
C) эмульгированный в компоненте А) вспенивающий компонент, который сверхкритический или близкий к критическому CO содержит;
отличающаяся тем, что
2
2
вспенивающий компонент C), кроме того, содержит гидрофобный сокомпонент D), который в сверхкритическом CO является растворимым при давлении в ≥150 бар, в докритическом CO является нерастворимым при давлении в ≤40 бар и является нерастворимым в компоненте A) и, кроме того, сокомпонент D) находится в доле от ≥3 мас.% до ≤35 мас.% вспенивающего компонента.
12. Вспененный материал, полученный способом по одному из пп. от 1 до 10, содержащий твердую матрицу и распределенные в матрице газовые пузырьки,
отличающийся тем, что
2
2
поверхность раздела между матрицей и газовым пузырьком располагается на стороне, обращенной к внутренней части газового пузырька гидрофобного сокомпонента D), который в является растворимым в сверхкритическом CO при давлении в ≥150 бар, является нерастворимым в докритическом CO при давлении в ≤40 бар и является нерастворимым в компоненте A).
7
3
18
3
13. Вспененный материал по п.12 с плотностью пор от ≥10 пор/см до ≤10 пор/см.
14. Вспененный материал по п.12, причем твердая матрица содержит полиуретановый полимер.
15. Вспененный материал по п.14, причем материал может быть получен из композиции в виде эмульсии с компонентами в следующих долях, причем сумма весовых долей составляет ≤100 мас.%:
A) от ≥60 мас.% до ≤95 мас.% - % смеси реакционных полимеров из MDI и/или pMDI с полиолами, которые имеют среднее гидроксильное число в ≥250 мг КОН/г;
B) от ≥4 мас.% до ≤30 мас.% тензида, содержащего полисилоксановые группы;
2;
C) от ≥5 мас.% до ≤30 мас.% CO и
D) от ≥0,3 мас.% до ≤10 мас.% додекана.